(57)【特許請求の範囲】
【請求項１】
アクリル酸又はメタクリル酸を５〜３０質量％含有するビニル系単量体混合物を、
有機溶剤中で重合させて得たアルカリ可溶性アクリル系共重合体の有機溶剤溶液に、
アルカリ物質と親水性モンモリロン石群鉱物を分散又は溶解させた水を加えたのち、
有機溶剤を留出させること
を特徴とするマニキュア用バインダーの製法。
【請求項２】
前記水に分散又は溶解させた親水性モンモリロン石群鉱物の量が、
アルカリ可溶性アクリル系共重合体１００質量部に対して、０．５〜３０質量部であること
を特徴とする請求項１に記載のマニキュア用バインダーの製法。
【請求項３】
請求項１又は２のいずれかに記載のマニキュア用バインダーの製法で調製されたこと
を特徴とするマニキュアバインダー。
【請求項４】
請求項３に記載のマニキュア用バインダーを含有すること
を特徴とするマニキュア。
【発明の詳細な説明】
【０００１】
【発明の属する技術分野】
この発明は、マニキュア、より詳しくは、パール顔料やラメ剤などの沈降しやすい顔料を用いたマニキュア、さらには、それらのマニキュアに用いられるマニキュア用バインダー及びその製法に関するもので、香粧品技術に属するものである。
【０００２】
【従来の技術】
ネイルエナメルなどのマニキュアは、通常、皮膜形成剤をトルエン、キシレンなどの炭化水素類や、酢酸エチル、酢酸ブチルなどのケトン類などの有機溶剤に溶解させ、顔料などを分散させて調製されているが、このような有機溶剤を用いたマニキュアを用いると、爪や皮膚に荒れや黄変、光沢の消失などの障害が生じるおそれがあるとともに、溶剤が人体に必ずしも安全なものとは言えないなど、従来のマニキュアには種々の問題が存在している。
【０００３】
【発明が解決しようとする課題】
そのため、マニキュアにおける有機溶剤の代替として、水やアルコールを主溶剤とすることや、アクリル系ポリマーエマルジョンなどを使用する水系マニキュアが提案されているが、それらは、光沢性や塗膜強度が悪い、アルカリ性下での洗浄が著しく劣り、増粘されたマニキュアの粘度が低下し、製品の安定性に欠けるなどの問題を有している。
【０００４】
さらに、粘度調整剤として、スメクタイト系粘土鉱物を水性マニキュアに添加することも提案されているが、粉末状の粘土鉱物自体を分散させることが困難である上、添加する他の配合剤によっては、沈殿や層の分離が生じ、経時安定性が欠けるなどの問題が存在している。
【０００５】
発明者等はかかる現状に鑑み、水系で、乾燥に要する時間が速く、かつ塗膜強度があって、粘度の経時変化が少なく、さらに、種々の配合剤を安定に分散させることができ、パール顔料やラメ剤などの沈降のない実用価値の高いマニキュア用バインダーについて鋭意検討の結果、アルカリ可溶性アクリル系共重合体と親水性モンモリロン石群鉱物を混合することによって得られるマニキュア用バインダーが、塗膜強度があり、水系マニキュアにしたときでも、乾燥に要する時間が速く、かつ粘度の経時変化が少なく、他の配合剤の分散安定性も向上させることができると共に、パール顔料などの沈降しやすい顔料の沈降防止効果が得られるものであることを見出し、この発明を完成したのである。
【０００６】
【課題を解決するための手段】
すなわち、この発明の請求項１に記載の発明は、
アクリル酸又はメタクリル酸を５〜３０質量％含有するビニル系単量体混合物を、
有機溶剤中で重合させて得たアルカリ可溶性アクリル系共重合体の有機溶剤溶液に、
アルカリ物質と親水性モンモリロン石群鉱物を分散又は溶解させた水を加えたのち、
有機溶剤を留出させること
を特徴とするマニキュア用バインダーの製法である。
【０００７】
また、この発明の請求項２に記載の発明は、
前記請求項１に記載のマニキュア用バインダーの製法において、
前記水に分散又は溶解させた親水性モンモリロン石群鉱物の量が、
アルカリ可溶性アクリル系共重合体１００質量部に対して、０．５〜３０質量部であること
を特徴とするものである。
【０００８】
また、この発明の請求項３に記載の発明は、
請求項１または２のいずれかに記載のマニキュア用バインダーの製法で調製されたこと
を特徴とするマニキュアバインダーである。
【０００９】
また、この発明の請求項４に記載の発明は、
請求項３に記載のマニキュア用バインダーを含有すること
を特徴とするマニキュアである。
【００１０】
【発明の実施の形態】
この発明におけるマニキュア及びマニキュア用バインダーは、アルカリ可溶性アクリル系共重合体及び親水性モンモリロン石群鉱物を含有するもので、以下、アルカリ可溶性アクリル系共重合体及び親水性モンモリロン石群鉱物について具体的に説明する。
【００１１】
＜アルカリ可溶性アクリル系共重合体＞
アルカリ可溶性アクリル系共重合体とは、構造中にカルボキシル基などの酸性基を有し、アルカリ物質の共存下に水に可溶な共重合体のことで、この発明におけるアルカリ可溶性アクリル系共重合体は、共重合体を構成する単量体（以下、「構成単量体」という。）が、アクリル酸又はメタクリル酸（以下、アクリル酸、メタクリル酸を合わせて「（メタ）アクリル酸」と言う。）と、（メタ）アクリル酸と共重合可能な単量体で構成されるものである。
【００１２】
アルカリ可溶性アクリル系共重合体の構成単量体として、（メタ）アクリル酸と共重合可能な単量体としては、以下のような種々のビニル系単量体が挙げられ、それらの一種又は二種以上の単量体が用いられる。
【００１３】
具体的なビニル系単量体としては、
不飽和カルボン酸モノマー又はそれらの無水物あるいは塩；
スチレンスルホン酸、２−アクリルアミド−２−メチルプロパンスルホン酸等の不飽和スルホン酸モノマー又はそれらの塩；
ビニルスルホン酸、（メタ）アクリル酸アシッドホスホキシエチル等の不飽和リン酸モノマー、  （メタ）アクリル酸Ｎ，Ｎ−ジメチルアミノエチル、Ｎ，Ｎ−ジメチルアミノプロピルアクリルアミド等のジアルキルアミノ基を有する(メタ)アクリル酸エステル、アクリルアミド又はメタクリルアミド類；
Ｎ，Ｎ−ジメチルアミノスチレン、Ｎ，Ｎ−ジメチルアミノメチルスチレンの如きジアルキルアミノ基を有するスチレン類；
４−ビニルピリジン、２−ビニルピリジンの如きビニルピリジン類；
Ｎ−（３−スルホプロピル）−Ｎ−メタクリロイルオキシエチル−Ｎ，Ｎ−ジメチルアンモニウムベタイン、Ｎ−カルボキシメチル−Ｎ−メタクリロイルオキシエチル−Ｎ，Ｎ−ジメチルアンモニウムベタインなどのハロゲン化アルキル、ハロゲン化ベンジル、アルキル又はアリールスルホン酸、又は硫酸ジアルキルの如き公知の四級化剤による四級化化合物；
などが挙げられる。
【００１４】
さらに、具体的な他のビニル系単量体として、
アクリル酸メチル、アクリル酸エチル、アクリル酸ｎ−ブチル、アクリル酸ラウリル、メタクリル酸メチル、メタクリル酸エチル、メタクリル酸ｎ−ブチル等の（メタ）アクリル酸エステル類；
スチレン、クロルスチレンなどのスチレン系モノマー；
ｔ−ブチルアクリルアミドなどのＮ−置換アクリルアミド、メタクリルアミド；
並びに
アクリロニトリル、メタクリロニトリルなど；
が挙げられる。
【００１５】
この発明におけるアルカリ可溶性アクリル系共重合体は、前記したように、（メタ）アクリル酸と（メタ）アクリル酸と共重合可能な単量体（以下、「ビニル系単量体」という。）との共重合体で、構成単量体の５〜３０質量％が（メタ）アクリル酸であるものであり、好ましくは１０〜２０質量％が（メタ）アクリル酸であるもので、（メタ）アクリル酸の構成割合が５％未満では、アルコールやアルカリ水への溶解性が悪く、この発明の目的を達成することが困難になり、３０質量％を超えると、疎水挙動を示さないために多量のアルカリを要し、爪の健康上好ましくない。
【００１６】
さらに、アルカリ可溶性アクリル系共重合体としては、そのガラス転移点温度（Ｔｇ）が０℃以上のものであることが好ましく、ガラス転移点温度が０℃未満の共重合体は、マニキュアに用いた場合に、塗膜にベトツキ（粘着性）が生じ、爪との密着性が悪くなるなどの弊害が生ずるおそれがあるので、その使用は避けるのが望ましい。
【００１７】
ガラス転移点温度は、ＤＳＣ装置による測定や粘弾性測定などで実測値として得ることができるが、理論的に、構成単量体の構成割合と、各単量体における単独重合体の既知のガラス転移点温度から、下記式1によって計算によって導くことができ、重合前に共重合体の設計ができるので、下記式1によって計算によって得られた値がこの発明において用いられる。
【００１８】
（式1）
１００／Ｔｇ＝Σ（Ｗｉ／Ｔｇｉ）
なお、式中、Ｗｉは構成単量体Iの質量分率（％）、Ｔｇｉは該単量体の単独重合体のガラス転移点温度（°Ｋ）である。
【００１９】
上記の（メタ）アクリル酸とビニル系単量体からなるアクリル系共重合体は、公知のラジカル開始剤を用い、溶液重合法、バルク重合法、沈殿重合法などの公知の重合法により調製することができるが、マニキュアの材料としては、有機溶剤の使用は好ましいものではなく、また、バインダーとしては水性のものが望まれているので、そのためには、有機溶剤を用いた溶液重合で調製し、重合反応完了後アルカリ物質と水を加えたのち、有機溶剤を留出させる方法が用いられる。
【００２０】
有機溶剤を用いた溶液重合は公知の方法で、（メタ）アクリル酸とビニル系単量体の混合物を、水溶性又は非水溶性の有機溶剤（例えば、イソプロピルアルコール）中で、通常使用される疎水性重合触媒（例えば、アゾビスイソブチロニトリル）を添加しながら撹拌下に、通常温度５０〜１２０℃、好ましくは温度７５〜９０℃の温度に制御しつつ重合することによって、この発明に用いられる共重合体を容易に調製することができるが、重合温度が５０℃を下回ると、重合反応の停止や重合反応の暴発などのおそれがあり避けるのがよく、温度１２０℃を超えると高重合度の共重合体が得られ難く、また、得られるバインダーの安定性を損なうおそれがある。
【００２１】
有機溶剤を用いた溶液重合で調製したアクリル系共重合体は、媒体の有機溶剤を水に置換し、アクリル系共重合体の水溶液を得るために、溶液重合における有機溶剤としては、炭化水素系、アルコール系、ケトン系、エステル系、エーテル系などの有機溶剤、又はそれらと水の混合溶剤を使用するのが好ましい。
【００２２】
好ましい有機溶剤としては、
メチルアルコール、エチルアルコール、プロピルアルコール、イソプロピルアルコール、酢酸エチル、酢酸メチル、シクロヘキサン、ｎ−ヘキサン、ｎ−ヘプタン、アセトン、メチルエチルケトン、トルオール、ベンゾール、キシロール
などの沸点が水より低いか、もしくは水との最低共沸を形成する溶媒を挙げらことができ、これらの有機溶剤は、単独でも混合物でも用いることができる。
【００２３】
有機溶剤系から水系への置換は、公知の手法によって行なうことができ、アクリル系共重合体と媒体である有機溶剤を、通常攪拌しながら、温度４０℃〜９０℃の温度範囲内でアルカリ物質と水を加えて、減圧下で有機溶剤を留出する方法が採用される。
【００２４】
アルカリ物質としては、
アンモニア、水酸化カリウム、水酸化ナトリウム、モノメチルアミン、モノエチルアミン、ジメチルアミン、ジエチルアミン、モノエタノールアミン、トリメチルアミン、トリエチルアミン、ジメチルエタノールアミン、ジエチルエタノールアミン、トリエタノールアミン
などの公知の化合物が挙げられるが、この発明においては、得られるバインダーの耐水性に優れ、また貯蔵安定性を向上させるアンモニアが好ましい。
【００２５】
アルカリ物質の添加は、アルカリ可溶性重合体が溶解し、又は分散している水性媒体のｐＨが、好ましくはｐＨ７〜１０、より好ましくはｐＨ７．５〜８．５になるように添加することが好ましく、そのように中和することで、得られるアルカリ可溶性重合体溶液の貯蔵安定性を高めることができ、また、アルカリ物質の添加により、アルカリ可溶性重合体の粘度が上昇するので、アルカリ可溶性重合体の粘度の調整も併せて容易に行なうことができる。
【００２６】
水としては、水道水、井戸水、湧水、精製水、アルカリイオン水などが挙げられ、特に制限はないが、好ましくは腐敗しにくい精製水やアルカリイオン水の使用が好ましい。
【００２７】
＜モンモリロン石群鉱物＞
親水性モンモリロン石群鉱物は、粘土を構成する代表的な鉱物の一群で、そのすべてが三次元構造をとる、層状ケイ酸塩化合物で、一般にはモンモリロン石、バイデライト、ヘクトライト、ソーコナイト等が挙げられる。
上記の親水性モンモリロン石群鉱物として、以下の式２で示される一般式を有する化合物が例示される。
【００２８】
（式２）
〔(ＳｉＯ2)８・(ＭｇＯ２／３)ａ・(ＯＨ)２／３ａ＋ｂ−ｃ・ＦC〕-ｂ・Ｍｙ＋ｂ／ｙ
式中、ａ、ｂ、ｃ及びｙの値は０＜ａ＜１０、０＜ｂ≦１、０＜ｃ≦２／３ａ＋ｂ、および１≦ｙ≦２であり、Ｍはアルカリ金属イオン、アルカリ土類金属イオン、アンモニウムイオンおよびアミンからなる群から選んだ少なくとも１個の陽イオンである。
【００２９】
この親水性モンモリロン石群鉱物は、天然のものでも、合成のものでもよく、市販品として、
コープケミカル株式会社製のルーセンタイトＳＷＮ、ルーセンタイトＳＷＦ
ラポルテ社製のラポナイトＢ、Ｓ、ＲＤ、ＲＤＳ、ＸＬＧ、ＸＬＳ
日本有機粘土株式会社のＢｅｎ−ｇｅｌ、Ｂｅｎ−ｇｅｌＨＶ、Ｂｅｎ−ｇｅｌＦＷ、Ｂｅｎ−ｇｅｌ１５、Ｂｅｎ−ｇｅｌ２３、Ｂｅｎ−ｇｅｌ３１、ベントナイト−Ｓ、ベントナイト−Ｗ
クミニネ工業株式会社製のクニピア・Ｆ、クニピア・Ｇ、クニピア・Ｋ、スメクトンＳＡ
などを挙げることができる。
【００３０】
これらの中で好ましいものは、水分散性、水膨潤性がよく、透明感がよいものであって、具体的には、コープケミカル株式会社製のルーセンタイトＳＷＮなどが好ましく、目的に応じてこれらの一種又は二種以上を選択して使用することができる。
【００３１】
親水性モンモリロン石群鉱物は、アルカリ可溶性アクリル系共重合体１００質量部に対して０．５〜３０質量部配合することが好ましく、より好ましくは１〜３０質量部、さらに好ましくは、１〜１５質量部、特に好ましくは２〜１０質量部配合することで、用いるアルカリ可溶性アクリル系共重合体や対象とするマニキュアの種類、さらにはマニキュアに含ませる顔料や塩類などの種類や配合量に応じて、適宜増減するのが好ましい。
【００３２】
アルカリ可溶性アクリル系共重合体と親水性モンモリロン石群鉱物から、マニキュア用バインダーを調製する方法としては、あらかじめ水にアルカリ物質とともに親水性モンモリロン石群鉱物を均一に分散した分散液または溶解液を製造したのち、その分散液または溶解液を、有機溶剤中のアルカリ可溶性アクリル系共重合体に添加混合する方法が挙げられ、それらにより、この発明のマニキュア用バインダーが調製される。
【００３３】
この発明のマニキュア用バインダーには、上記の成分の他に、その効果を妨げない範囲で、マニキュア一般に使用できる成分を事前に添加配合しておくことができる。
【００３４】
添加配合できるものとしては、例えば、
油脂・ロウ類・炭化水素・高級脂肪酸・高級アルコール・エステル類・金属石鹸・シリコーン油などの油性成分、
湿潤剤、低級アルコール、非イオン界面活性剤・陰イオン界面活性剤・陽イオン界面活性剤・両イオン界面活性剤などの界面活性剤、
有機顔料・無機顔料及びこれらのシリコーン・フッ素化合物などの各種油剤で処理した粉体などの粉体類、
染料・天然色素などの色素類、
天然香料・合成香料・調合香料などの香料類、
ビタミン・ホルモン・防腐剤・紫外線吸収剤・酸化防止剤・殺菌剤・植物抽出物・動物抽出物・酵素・薬剤・酸・アルカリなどの特殊成分類の他、
多価アルコール、高分子物質、精製水、パール化剤、消泡剤、成膜助剤
などが挙げられる。
【００３５】
さらに、顔料、パール化剤、ラメ剤として、
カーボンブラック、チタンホワイト（酸化チタン）、チタンブラック、亜鉛華、べんがら、酸化クロム、鉄黒、コバルトブルー、アルミナホワイト、酸化鉄黄、ビリジアン、硫化亜鉛、リトポン、カドミウムエロー、朱、ガドミウムレッド、黄鉛、モリブデードオレンジ、ジンククロメート、ストロンチウムクロメート、ホワイトカーボン、群青、鉛白、紺青、マンガンバイオレット、アルミニウム粉、真鍮粉等の無機顔料、有機顔料及び酸性染料のレーキ顔料、魚鱗箔、被覆処理雲母チタン等の各種雲母チタン、マイカ、セリサイト、マスコバイト、アコヤ貝末、アワビ貝末、タカセ貝末等のパール顔料、
ポリエチレンテレフタレート・ポリメチルメタクリレート積層フィルム末、ポリエチレンテレフタレート・アルミニウム・アルミニウム・エポキシ積層末、ポリエチレンテレフタレート・ポリオレフィン積層フィルム末、ポリエチレンテレフタレート・金積層末等のラメ剤、
が挙げられる。
【００３６】
また、光沢を得るためには、着色力が殆ど無く、一般に体質顔料と呼ばれ、透明感のある自然な色などが得られる、バライト粉、沈降性硫酸バリウム、炭酸バリウム、炭酸石灰粉、沈降性炭酸カルシウム、石膏、アスベスト、クレー、シリカ粉、微粉ケイ酸、軽藻土、タルク、塩基性炭酸マグネシウム、アルミナホワイト、グロスホワイト、サチンホワイト、燐酸三カルシウム、ヒドロキシアパタイトなどが挙げられる。
【００３７】
この発明のマニキュア用バインダーは、ベースコート、トップコートなどのネイルエナメルなどのマニキュアに使用されるものである。
【００３８】
【実施例】
以下、この発明のアルカリ可溶性アクリル共重合体の製造例及び実施例によって、この発明の効果をさらに詳細に説明するが、この発明はこれらに限定されるものではない。
【００３９】
＜アルカリ可溶性アクリル共重合体の製造＞
まず、表1に示すような処方で、温度８５℃で１２時間、溶液重合を行って共重合体Ａ〜Ｃを作製した。
【００４０】
【表1】
0003738439.tif 000002
なお、表において、ＳＭＡはメタクリル酸ステアリル、ＥＡはアクリル酸エチル、ＡＩＢＮはアゾビスイソブチロニトリル、ＩＰＡはイソプロピルアルコールを表す。
【００４２】
＜マニキュア用バインダーの製造＞
上記の共重合体を作製後、下記の処方でマニキュア用バインダーを作製した。
すなわち、共重合体Ａ１００質量部に対して、表２に示すアルカリ物質（アンモニア水）と、あらかじめ水６０重量部に親水性モンモリロン石群鉱物（ルーセンタイトＳＷＮ）５質量部を均一に分散させたものを加えながら、ＩＰＡを留出させて、この発明のマニキュア用バインダー（バインダーＡ）を得た。
以下、バインダーＡと同様にして下記表２の組成を有するバインダーＢ〜Ｅを得た。
また、共重合体Ａにアンモニア水と水を添加し、ＩＰＡを留出させたあと、後からルーセンタイトＳＷＮを５質量部添加して混合してマニキュア用バインダー（バインダーＡ’）を得た。
【００４３】
【表２】
0003738439.tif 000003
【００４４】
＜水性マニキュアの調製＞
それぞれのバインダーを用い、表３に示される組成割合で徐々に添加混合し、各成分が完全に混和したことを確認したのち脱泡し、水性マニキュアを調製した。
なお、表３中、ラメ剤はポリエチレンテレフタレート系のラメ剤、色素は赤色タール色素、界面活性剤はポリオキシエチレンアルキルエーテル系アニオン性界面活性剤、防腐剤はフェノール系防腐剤である。
得られた水性マニキュアのチキソトロピー性、分散安定性、粘度安定性、耐水性について下記に示される方法で評価を行った。各評価結果を表４に記載した。
【００４５】
【表３】
0003738439.tif 000004
【００４６】
＜チキソトロピー性の測定方法＞
ＢＬ型粘度計、Ｎｏ．４ローターで試料調製１時間後に温度２５℃で６ｒｐｍと６０ｒｐｍで粘度を測定した。
６ｒｐｍ／６０ｒｐｍの値の比率が、１．３以上であるものをチキソトロピー性あり（○）、１．３未満のものをチキソトロピー性なし（×）とした。
【００４７】
＜分散安定性の評価＞
各試料４０ｍｌをガラス材質製の直径３．３ｃｍ、高さ８ｃｍの透明なサンプル瓶に入れ、パール顔料、ラメ剤およびバインダーの分散状態を経時的（２４時間毎に計２４０時間）に目視観察し評価した。
１０日後に、全く分離のないものを良好（○）と、ポリマーエマルジョン・顔料等の分散性は良いが、１０日以内に３ｍｍ以上の分離が生じてくるものを普通（△）と、ポリマーエマルジョン・顔料等１週間以内に１ｃｍ以上分離・沈降したものを不良（×）と評価した。
【００４８】
＜粘度安定性の評価＞
各試料１５０ｇを、ガラス製の直径４．３ｃｍ、高さ１２ｃｍのサンプル瓶に入れ、Ｂ型粘度計Ｎｏ．４ローターで経時的に（２４時間毎に計２４０時間）粘度を目視観察した。
初期値と比べて粘度変化が７０％未満のものを（○）、粘度変化が７０％以上のものを（×）とした。
【００４９】
＜耐水性の評価＞
各試料を、０．５×１５×４０ｍｍの大きさのナイロン板に均一に塗布し、温度２５℃、相対湿度６０％の条件で1時間乾燥させたのち、温度３５℃の水に1時間浸漬して塗膜の劣化の有無（白濁、膨潤、柔軟化、はく離等）を目視により評価した。
塗膜の状態が良好なものを（○）、普通のものを（△）、不良のものを（×）とした。
【００５０】
【表４】
0003738439.tif 000005
【００５１】
【発明の効果】
この発明のマニキュア用バインダーは、アクリル酸又はメタクリル酸を５〜３０質量％含有するビニル系単量体混合物を有機溶剤中で重合させて得たアルカリ可溶性アクリル共重合体の有機溶剤溶液に、アルカリ物質と親水性モンモリロン石群鉱物を分散又は溶解させた水を加えたのち、有機溶剤を留出させてなる、特定のアルカリ可溶性アクリル共重合体と親水性モンモリロン石群鉱物からなるので、安全で、塗膜強度を有し、水系マニキュアにしても乾燥に要する時間が速く、かつ水性マニキュアの粘度の経時変化を防止し、他の配合剤の分散安定性を向上させることができ、水性マニキュアの粘度の調整も容易で、チキソトロピー性を付与することもでき、パール顔料、ラメ剤などの沈降しやすい顔料の沈降防止効果に優れたものである。
【００５２】
さらに、この発明のマニキュア用バインダーは、系全体の均一性及び沈降防止効果に優れ、爪に対する塗布性がきわめて良好で、乾燥後に得られる皮膜も爪との密着性、耐水性にも優れ、きわめて実用価値が高いものである。
【００５３】
また、この発明のマニキュア用バインダーの製法は、アクリル酸又はメタクリル酸を５〜３０質量％含有するビニル系単量体混合物を有機溶剤中で重合させて得たアルカリ可溶性アクリル系共重合体の有機溶剤溶液に、アルカリ物質と親水性モンモリロン石群鉱物を分散又は溶解させた水を加えたのち、有機溶剤を留出させるという簡単な手段で、前記の優れた効果を奏するマニキュア用バインダーを製造することができ、全ての工程は液体状態で行われるので管理が容易で、反応制御も容易なものである。
【００５４】
さらに、この発明のマニキュアは、前記の特性を有するマニキュア用バインダーを主成分とするので、成膜性がよく、長期保存しても顔料などが分離沈降することのない品質の一定したものである。